СПОСОБ ХОЛОДНОЙ МНОГОПРОХОДНОЙ ПРОКАТКИ ТОНКИХ ЛЕНТ ИЗ АЛЮМИНИЕВЫХ СПЛАВОВ Al-Mg
METHOD FOR COLD MULTI-PASS ROLLING OF THIN TAPES FROM ALUMINUM ALLOYS AL-MG

Изобретение относится к цветной металлургии и может быть использовано в производстве тонких лент из сплавов систем Al-Mg.
Известен способ, который включает холодную прокатку полосы в двух валках при рассогласовании их окружных скоростей до суммарной степени деформации 75-95% с минимальной единичной степенью деформации 50%. Повышение прочностных свойств изделий за счет создания фрагментированной структуры металла с высокой плотностью дислокаций в условиях отсутствия термически активационных процессов разупрочнения при деформационном разогреве металла в очаге деформации обеспечивается путем проведения прокатки с регламентированными окружными скоростями валков, при этом максимальную единичную степень деформации при прокатке полосы задают не более 75%, а после каждого прохода полосу охлаждают до температуры 20-25°С (см. B21B 1/28 (2006.01), RU 2622195, 13.06.2017).
Недостатком данного способа является высокая анизотропия механических свойств, фестонистость более 6%.
Наиболее близким аналогом к заявляемому объекту является способ холодной многопроходной прокатки тонких лент из алюминиевых сплавов системы Al-Mg или Al-Mg-Mn, прокатке подвергают полностью рекристаллизованную горячекатаную заготовку ленты. Заготовка ленты имеет кубическую текстуру и толщину, в 9-10 раз превышающую конечную толщину ленты. Прокатку проводят со степенью деформации 45-57% в каждом из двух последних проходов и со скоростью деформации не менее 10 м/с в последнем проходе с обеспечением температуры 140-160°C в рулоне при смотке ленты в рулон массой не менее 8 т (см. C22F 1/047, B21B 3/00, RU 2501881, РФ, 2013).
К недостаткам известного способа можно отнести:
1. Способ не обеспечивает необходимый уровень свойств на лакированной ленте, т.к. процесс нанесения лака связан с нагреванием полосы до температур 215-255°С, в результате чего наблюдается снижение предела текучести на 50-70 МПа.
2. Не обеспечивается необходимый уровень фестонистости.
Задача заявляемого изобретения направлена на получение лакированной лентой сплава ENAW-5182 высоких механических свойств с гарантированным уровнем фестонистости менее 6%.
Технический результат, на который направлено изобретение, заключается в повышении механических свойств лент и снижении уровня фестонистости до уровня менее 6%, изготовленных из алюминиевых сплавов Al-Mg.
-1
Технический результат достигается за счет того, что в способе холодной многопроходной прокатки тонких лент, выполненных из алюминиевых сплавов системы Al-Mg, используют заготовку, полученную в ходе горячей прокатки, на степень деформации более ε=99 % с температурой окончания прокатки в интервале 330-360°C, при этом в последнем проходе скорость прокатки составляет более 50 c, степень деформации более 34%, при соблюдении этих параметров в заготовке формируется кубическая текстура и толщина, в 13-16 раз превышающая конечную толщину ленты. Затем полученную горячекатаную заготовку деформируют прокаткой в семь проходов: на первом проходе при степенях обжатия 30-35%, далее пять проходов с общей деформацией 84-87% и последний проход со степенью деформации 22-26% и до достижения общей степени деформации свыше 90%. Далее проводят стабилизационный отжиг ленты при температуре 90-100°C, а затем проводят смотку ленты в рулон массой не менее 10 т.
Суть изобретения поясняется двумя рисунками:
Фиг. 1 - Кривая упрочнения сплава ENAW-5182, в зависимости от относительной степени деформации, выраженной в долях;
Фиг. 2 - Кривая разупрочнения в зависимости от температуры отжига (лента прокатана со степенью деформации 90%, отжиг проводили на «пилотной» установке, заштрихованная область - температурный интервал сушки лака);
Фиг. 3 - Диаграмма структурных состояний для сплава 5182.
Способ осуществляется следующим образом
-1
Последний проход на стане горячей прокатки производят с параметрами, не допускающими спонтанной рекристаллизации (температура окончания прокатки в интервале 330-360°C, скорость прокатки более 50 c, степень деформации более 34%), чтобы непосредственно после прокатки оставалось деформированная структура, которая на протяжении остывания рулона полностью переходит в рекристаллизованную структуру, посредством статической рекристаллизации с образованием равноосной мелкозернистой структуры (условный средний диаметр зерен 20-30 мкм) и ориентацией зерен образующей кубическую текстуру (с долей кубических компонент не менее 23%).
0,2
Холодной деформацией со степенью деформации более 90% набирается завышенный уровень механических свойств (σ>390 МПа).
Температуру стабилизационного отжига по сравнению с заявкой RU 2501881 снижена до 90-100°С, за счет снижения степени деформации на последнем проходе до 20%, скорость прокатки находится в интервале 10-11 м/сек, масса рулона более 10 т. При таких условиях прокатки компоненты текстуры деформации в структуре полосы должны не превышать объема 34%.
Далее после нанесения лака и последующей сушки при температурах 220-250°C происходит частичное разупрочнение, и прочностные свойства уменьшаются, но не ниже требуемых.
Разработанный метод позволяет на тонкой лакированной ленте сплава ENAW-5182 (хим. состав представлен в табл. 1) получать уровень свойств, представленный в таблице № 2, с гарантированным уровнем фестонистости менее 6%.
Примеры реализации
Так, например, лента сплава 5182 (система Al-Mg-Mn химический состав приведен в таблице №1) толщиной 0,208 мм, изготовленная по предлагаемому способу, позволяет получать стабильно следующие механические свойства (таблица 2) при уровне фестонистости не больше 6 %. Маршрут изготовления представлен в таблице 3.
Таблица 1
Химический состав сплава ENAW-5182
Обозначение сплава
Si
Fe
Cu
Mn
Mg
Cr
Ni
Zn
Ti
Ga
V
Прочие
Алюминиймин.
Каждого
Всего
EN AW-5182
0,2
0,35
0,15
0,20-0,50
4,0-5,0
0,10
-
0,25
0,10
-
-
0,05
0,15
Остальное
Таблица 2
Гарантированный уровень механических свойств
Обозначение сплава
Сост. поставки
Толщина металла, мм
σ<sub>в</sub>, МПа
σ<sub>0,2</sub>, МПа
A<sub>50mm</sub>
Примечания к состоянию
min
max
Min
max
%
EN AW-5182
Н48
0,2-0,35
355
400
310
350
5
лакированная
Фактический
Н48
0,208
381
400
330
348
5-10,8
Таблица 3
Пример маршрута изготовления ленты толщиной 0,208
Операция
Ключевые параметры
Прокатка в реверсивной клети
Температура слитка 500°C, суммарная степень деформации 92,6%.
Прокатка в непрерывной пятиклетьевой группе стана горячей прокатки
Температура перед первой клетью 460°C, Степень деформации в клетях ε<sub>1</sub>=39%; ε<sub>2</sub>=34%; ε<sub>3</sub>=40%; ε<sub>4</sub>=41%; ε<sub>5</sub>=44%; скорости прокатки (м/мин) v<sub>1</sub>=25,9; v<sub>2</sub>=43,9; v<sub>3</sub>=80,2; v<sub>4</sub>=133; v<sub>5</sub>=235; температура окончания прокатки 335°C.
Прокатка в непрерывной пятиклетьевой группе стана холодной прокатки
Степень деформации в клетях ε<sub>1</sub>=31%; ε<sub>2</sub>=34%; ε<sub>3</sub>=34%; ε<sub>4</sub>=33%; ε<sub>5</sub>=20%; скорость на выходе из клети №5-435 м/мин.
Прокатка на одноклетьевом стане холодной прокатки
Первый проход ε<sub>1</sub>=33% второй 20 %, скорость 600 м/мин, температура рулона после прокатки 100°C.
Нанесение лака
Нагрев до 220°С за 13 сек и охлаждение до 40°С за 10 сек.